(57)【要約】【課題】  本発明は、平衡および動的表面張力を低下させる水性組成物、とくに塗料、インク、貯蔵溶液および農業用組成物を提供する。【解決手段】  構造    【化１】2004339226.tif 000029  （ここでｒおよびｔは１もしくは２、（n＋ｍ）は１〜３０そして（p＋ｑ）は１〜３０である）で表わされるアセチレン列ジオールエチレンオキシド／プロピレンオキシド付加物を、表面張力を低下させる量で配合してなる。フォトレジスト現像剤／エレクトロニクス洗浄用組成物における界面活性剤としてのこのような付加物使用は特に有利である。  さらに、トリアルキルアミンもしくはルイス酸の存在下にアセチレン列ジオールをＥＯおよび／またはＰＯと反応させることにより、アセチレン列ジオールのランダムおよびブロックＥＯ/ＰＯ付加物を製造する方法も開示される。【選択図】      なし【特許請求の範囲】
【請求項１】
式：
【化１】
2004339226.tif 000028
を有するアセチレン列ジオールエチレンオキシド／プロピレンオキシド付加物。
（ここでｒおよびｔは１もしくは２、（ｎ＋ｍ）は１．３〜３０、および（ｐ＋ｑ）は２であり、そしてエチレンオキシドおよびプロピレンオキシド単位はブロック状態にアルキレンオキシド鎖とともに分布されており、付加物はプロピレンオキシド単位でキャップされている。）
【請求項２】
（ｎ＋ｍ）が１．３〜１５である請求項１記載のアセチレン列ジオールエチレンオキシド／プロピレンオキシド付加物。
【請求項３】
（ｎ＋ｍ）が１．３〜１０である請求項２記載のアセチレン列ジオールエチレンオキシド／プロピレンオキシド付加物。
【請求項４】
アセチレン列ジオール部分が２，４，７，９−テトラメチル−５−デシン−４，７−ジオールから誘導される請求項２記載のアセチレン列ジオールエチレンオキシド／プロピレンオキシド付加物。
【請求項５】
アセチレン列ジオール部分が２，５，８，１１−テトラメチル−６−ドデシン−５，８−ジオールから誘導される請求項２記載のアセチレン列ジオールエチレンオキシド／プロピレンオキシド付加物。
【請求項６】
（ｎ＋ｍ）が１．３〜１０である請求項４記載のアセチレン列ジオールエチレンオキシド／プロピレンオキシド付加物。
【請求項７】
（ｎ＋ｍ）が１．３〜１０である請求項５記載のアセチレン列ジオールエチレンオキシド／プロピレンオキシド付加物。
【請求項８】
２，４，７，９−テトラメチル−５−ドデシン−４，７−ジオールの５モルエトキシレート／２モルプロポキシレート付加物である請求項１記載のアセチレン列ジオールエチレンオキシド／プロピレンオキシド付加物。
【請求項９】
２つのプロピレンオキシド単位でキャップされるアセチレン列ジオールエチレンオキシド／プロピレンオキシド付加物の製造方法であり、触媒として有効量のトリアルキルアミンの存在下にアセチレンジオールエチレンオキシド付加物をプロピレンオキシドと反応させることを含み、そのアセチレン列ジオール部分は２，４，７，９−テトラメチル−５−デシン−４，７−ジオールもしくは２，５，８，１１−テトラメチル−６−ドデシン−５，８−ジオールから誘導されることを特徴とするアセチレン列ジオールエチレンオキシド／プロピレンオキシド付加物の製造方法。
【請求項１０】
請求項１〜８のいずれかに記載のアセチレン列ジオールエチレンオキシド／プロピレンオキシド付加物を界面活性剤として含む水性フォトレジスト現像剤組成物。
【請求項１１】
請求項１〜８のいずれかに記載のアセチレン列ジオールエチレンオキシド／プロピレンオキシド付加物である界面活性剤を表面張力を低下させる量で含む水性現像剤溶液をフォトレジスト表面に付着させることを特徴とする放射に露光後のフォトレジストを現像する方法。
【請求項１２】
水中に次の成分、
水酸化テトラメチルアンモニウム０．１〜３wt％
フェノール性化合物０〜４wt％；および
請求項１〜８のいずれかに記載のアセチレン列ジオールエチレンオキシド／プロピレンオキシド付加物１０〜１０，０００ppm、
を含む水性エレクトロニクス洗浄組成物。
【請求項１３】
水にもとづく組成物を表面に付着させて、その表面を部分的に、もしくは全部被覆する方法であり、その組成物は無機もしくは有機化合物、ならびに組成物の動的表面張力を低下させるのに有効な量の界面活性剤、を含み、請求項１〜８のいずれかに記載のアセチレン列ジオールエチレンオキシド／プロピレンオキシド付加物をその界面活性剤として使用することを特徴とする方法。
【請求項１４】
アセチレン列ジオールエチレンオキシド／プロピレンオキシド付加物が、２３℃の水中で０．５wt％以下の濃度で３５ dynes／cmより小さい動的表面張力、ならびに最大−気泡−圧力法により付加物０．０１〜１ｇ／１００mLで１気泡／秒を示す請求項１３記載の方法。
【請求項１５】
鉱石もしくは顔料である無機化合物、または顔料、重合性モノマー、オリゴマーレジン、重合体レジン、洗剤、除草剤、殺虫剤、もしくは植物生長調節剤である有機化合物、ならびに組成物の動的表面張力を低下させるのに有効な量の、請求項１〜８のいずれかに記載のアセチレン列ジオールエチレンオキシド／プロピレンオキシド付加物を水中に含む水性組成物。
【請求項１６】
次の成分３０〜８０wt％を含む水性有機塗料組成物であり、その成分は、
顔料分散剤、粉砕レジンもしくはそれらの混合物            ０〜５０wt％；
着色顔料、体質顔料、さび止め顔料、他の顔料もしくはそれらの混合物
０〜８０wt％；
水性、水分散性もしくは水溶性レジンまたはそれらの混合物
５〜９９．９wt％；
すべり添加剤、殺菌剤、処理助剤、泡消し剤もしくはそれら混合物
０〜３０wt％；
集合もしくは他の溶媒                                    ０〜５０wt％；
界面活性剤、湿潤剤、流動および水平化剤、またはそれらの混合物
０．０１〜１０wt％；ならびに
アセチレン列ジオールエチレンオキシド／プロピレンオキシド付加物
０．０１〜５wt％、
を含む請求項１５記載の組成物。
【請求項１７】
次の成分２０〜６０wt％を含む水性インク組成物であり、その成分は、
顔料                                                    １〜５０wt％；
顔料分散剤、粉砕レジンもしくはそれらの混合物            ０〜５０wt％；
レジン溶液ベヒクル中のクレー基材                        ０〜５０wt％；
水性、水分散性もしくは水溶性レジンまたはそれらの混合物  ５〜９９．９wt％；
集合溶媒                                                ０〜３０wt％；
処理助剤、泡消し剤、可溶化剤またはそれらの混合物  ０．０１〜１０wt％；
界面活性剤、湿潤剤もしくはそれらの混合物  ０．０１〜１０wt％；ならびに
アセチレン列ジオールエチレンオキシド／プロピレンオキシド付加物
０．０１〜５wt％、
を含む請求項１５記載の組成物。
【請求項１８】
次の成分０．１〜８０wt％を含む水性農業用組成物であり、その成分は、
クロロフィル含有植物のための除草剤、殺虫剤、植物生長調節剤もしくはそれらの混合物                                                    ０．１〜５０wt％；
染料                                                      ０〜５wt％；
増粘剤、可溶化剤、共界面活性剤、ゲル阻害剤、泡消し剤もしくはそれらの混合物
０〜２０wt％；
凍結防止剤                                              ０〜２５wt％；
界面活性剤                                ０．０１〜１０wt％；ならびに
アセチレン列ジオールエチレンオキシド／プロピレンオキシド付加物
０．１〜５０wt％、
を含む請求項１５記載の組成物。
【請求項１９】
次の成分３０〜７０wt％を含む平板印刷のための水性貯蔵液組成物であり、その成分は、
フィルムを形成しうる水溶性高分子                  ０．０５〜３０wt％；
２〜１２の炭素原子を有するアルコール、グリコールもしくはポリオール（水溶性もしくは水溶性にされうる）                            １〜７５wt％；
水溶性有機酸、無機酸もしくはその塩        ０．０１〜６０wt％；ならびに
アセチレン列ジオールエチレンオキシド／プロピレンオキシド付加物
０．０１〜５０wt％、
を含む請求項１５記載の組成物。
【発明の詳細な説明】
【技術分野】
【０００１】
本発明は、水にもとづく系（ｗａｔｅｒ−ｂａｓｅｄ  ｓｙｓｔｅｍ）において表面張力を低下させるためのアセチレン列ジオールアルキレンオキシド付加物、その製造およびその使用に関する。もう１つの態様において、本発明は水性のフォトレジスト現像剤における湿潤剤としてのこのような付加物の使用に関する。
【背景技術】
【０００２】
水の表面張力を低下させる能力は水性（ｗａｔｅｒｂｏｒｎｅ）塗料、インク、接着剤、および農業配合物において重要である。なぜなら、低下された表面張力は、実際の配合物において、高められた基質のぬれに表現しなおす（ｔｒａｎｓｌａｔｅ）からである。水にもとづく系において表面張力の低下は、通常、界面活性剤の添加により得られる。界面活性剤の添加から生じる性能の特質は、高められた表面被覆率、比較的少い欠陥、および比較的均一な分布を含む、平衡表面張力性能は、系が静止しているときに重要である。しかし、動的条件下で表面張力を低下させる能力は、高い表面創出速度（ｓｕｒｆａｃｅ  ｃｒｅａｔｉｏｎ  ｒａｔｅｓ）が利用される使用において非常に重要である。そのような使用は、塗料の吹付け塗り、ローラ塗りおよびはけ塗り、もしくは農業配合物の噴露、または高速グラビア印刷もしくはインクジェット印刷を含む。動的表面張力は基本的な量（ｑｕａｎｔｉｔｙ）であり、表面張力を低下させる界面活性剤の能力のものさしを与え、そのような高速使用条件下でぬれを与える。
【０００３】
アルキルフェノールもしくはアルコールエトキシラート、およびエチレンオキシド（ＥＯ）／プロピレンオキシド（ＰＯ）共重合体のような従来のノニオン界面活性剤は、優れた平衡表面張力性能を有するが、動的表面張力低下が不十分であると一般に特徴づけられる。対照的に、ジアルキルスルホコハク酸ナトリウムのような、あるアニオン界面活性剤は、良好な動的結果を与えるが、それらは非常に泡立っており、水に仕上げコーティングへの敏感さを与える。
【０００４】
２，４，７，９−テトラメチル−５−デシン−４，７−ジオールおよびそのエトキシレートのようなアセチレン列グリコールにもとづく界面活性剤は、平衡および動的な表面張力低下能の良好なバランスで知られており、従来のノニオンおよびアニオン界面活性剤の否定的な特徴をほとんど有さない。
多くの用途に関して、代わりの性質を有するアセチレン列ジオール誘導体を製造するのが望ましい。たとえば、優れた動的特性が要求される用途において、比較的高い臨界凝集濃度（溶解限度もしくは臨界ミセル濃度）を有する界面活性剤を有するのが望ましいことが多い。なぜなら、比較的高いバルク界面活性剤濃度は、比較的高い界面活性剤拡散フラックスを与え、新たに創り出される表面、そしてつづいて比較的低い動的表面張力をもたらすからである。
【０００５】
従来、比較的高い水溶解度を有するアセチレン列ジオール界面活性剤は、母体をエチレンオキシドと反応させることにより得られている；比較的大きいエトキシ化度は比較的大きい水溶解度を与える。あいにく、エトキシ化の程度を増加させると、泡立つ傾向を招き、配合時の非効率、付着時の欠陥、および他の用途での工程上の問題を持ち込む。発泡の問題は半導体製造で用いられるフォトレジスト現像剤において特に厄介である。
【０００６】
半導体製造の需要は、フォトレジス現像剤配合において、高性能の界面活性剤および湿潤剤の使用を要求する。商品の形態がもっと小さいサイズに縮み、フォトレジストの基質材料が事実上もっと脂肪族になるにつれて（すなわち、比較的低い表面エネルギーを有する）、水性現像剤溶液は、表面張力低化剤とともに配合されている。これらの現像剤に対するもう１つの要求は、それらが泡立つ経口が少ないことである。これは比較的大きなウェハのサイズへの動きにより強調される。低い気泡生成は、スプレーパドル（ｓｐｒａｙ−ｐｕｄｄｌｅ）法を用いるときに特に重要である。なぜならフォトレジスト表面にわたり溶液を拡げる間に微小気泡（ｍｉｃｒｏｂｕｂｂｌｅ）の同体は欠陥を引起すからである。フォトレジストのぬれを増加させるために過去に使用された界面活性剤は通常、比較的高い気泡生成を導く。たいてい、産業は、コントラスト、臨界寸法および尖鋭度のようなフォトレジスト性能への界面活性剤の効果に焦点を合わせた。基礎をなす基質の洗浄能力は通常の界面活性剤により高められるが、気泡生成はいまだ問題が残る。
【０００７】
低い動的表面張力は、水性塗料の使用において非常に重要である。Ｓｃｈｗａｒｔｙ，Ｊ．の「水性塗料における低動的表面張力の重要性」（Ｊｏｕｒｎａｌ  ｏｆ  Ｃｏａｔｉｎｇｓ  Ｔｅｃｈｎｏｌｏｇｙ）（１９９２年９月）（非特許文献１）という論文で、水性塗料の表面張力特性が検討され、さらにそのような塗料の動的表面張力が検討されている。平衡および動的表面張力はいくつかの界面活性剤について評価された。低動的表面張力は、水性塗料において優れた膜形成を得るのに重要な因子であることが指摘されている。動的な塗料被覆法は、収縮（ｒｅｔｒａｃｔｉｏｎ）、クレータ（ｃｒａｔｅｒ）および泡立ちのような欠陥を防止するために低動的表面張力の界面活性剤を要求する。
【０００８】
農業用製品の効率的な使用も、配合物の動的表面張力特性に大いに依存する。Ｗｉｒｔｈ，Ｗ．；Ｓｔｏｒｐ，Ｓ．；Ｊａｃｏｂｓｅｎ，Ｗ．の「農業用スプレー溶液の葉での保持を制御するメカニズム」（Ｐｅｓｔｉｃ．Ｓｃｉ．３３，４１１〜４２０頁）（１９９１）（非特許文献２）という論文において、農業用配合物の動的表面張力と葉の上に保持されるこれらの配合物の能力との間の関係が検討された。これらの研究者は、配合物の比較的有効な保持は低動的表面張力を示すという、保持値と動的表面張力との間の良好な相関を観察した。
【０００９】
さらに、低動的表面張力は、「Ｕｓｉｎｇ  Ｓｕｒｆａｃｔａｎｔｓ  ｔｏ  Ｆｏｒｍｕｌａｔｅ  ＶＯＣ  Ｃｏｍｐｌｉａｎｔ  Ｗａｔｅｒｂａｓｅｄ  ｌｎｋｓ」（Ｍｅｄｉｎａ，Ｓ．Ｗ．；Ｓｕｔｏｖｉｃｈ，Ｍ．Ｎ．Ａｍ．Ｉｎｋ  Ｍａｋｅｒ，７２（２），３２〜３８頁，１９９４）（非特許文献３）という論文において検討されているように高速印刷においても重要である。この論文では、平衡表面張力（ＥＳＴ）は、静止したインク系（ｉｎｋ  ｓｙｓｔｅｍｓ  ａｔ  ｒｅｓｔ）のみに関連すると述べられている。しかし、ＥＳＴ値は、インクが使用される動的な高速印刷環境における性能の良好な指標ではない。動的表面張力がもっと適切な特性である。この動的測定は、新たに創出されるインク／基質界面に移行し、高速印刷中に、ぬれを付与する界面活性剤の能力の指標である。
【００１０】
水酸化テトラメチルアンモニウム（ＴＭＡＨ）は、Ｊ．Ｒ．ＳｈｅａｔｓおよびＢ．Ｍ．Ｓｍｉｔｈにより編集された「Ｍｉｃｒｏｌｉｔｈｏｇｒａｐｈｙ，Ｓｃｉｅｎｃｅ  ａｎｄ  Ｔｅｃｈｎｏｌｏｇｙ」（Ｍａｒｃｅｌ  Ｄｅｋｋｅｒ，Ｉｎｃ．）１９９８年、５５１〜５５３頁（非特許文献４）によると、フォトレジストを現像するための水性アルカリ溶液において、より抜きの化学薬品である。界面活性剤は、水性ＴＭＡＨ溶液に添加され、現像時間およびスカミング（ｓｃｕｍｍｉｎｇ）を減少させ、表面のぬれを改良する。
【００１１】
米国特許第５，０９８，４７８号明細書（特許文献１）は、水、顔料、ノニオン界面活性剤およびノニオン活性剤のための可溶化剤を含む水にもとづくインク組成物を開示する。グラビア印刷出版のためのインク組成物における動的表面張力は印刷性の問題が生じないことを確実にするために約２５〜４０dynes／cmの水準に減少されなければならない。
【００１２】
米国特許第５，５６２，７２６号明細書（特許文献２）は、水、溶解された染料および２つのポリエトキシラート置換基を有する３級アミンの水性ジェットインクを開示するが、低動的表面張力はインクジェット印刷に重要である。
良好な動的特性および低発泡を要求する用途において、アセチレン列グリコールにもとづく表面活性剤は工業的に標準となった。下記の特許および論文は界面活性剤として種々のアセチレン列アルコールおよびそれらのエトキシレートを説明する：
米国特許第３，２６８，５９３号明細書（特許文献３）およびＬｅｅｄｓらのＩ＆ＥＣ  Ｐｒｏｄｕｃｔ  Ｒｅｓｅａｒｃｈ  ａｎｄ  Ｄｅｖｅｌｏｐｍｅｎｔ  ４，２３７頁（１９６５）（非特許文献５）は、構造式
【００１３】
【化１】
2004339226.tif 000002
【００１４】
（ここでＲ1およびＲ4は炭素数３〜１０を有するアルキル基であり、Ｒ2 およびＲ3 はメチルもしくはエチルであり、そしてｘおよびｙは合計で３〜６０の範囲を含む）
で示される３級アセチレン列アルコールのエチレンオキシド付加物を開示する。具体的なエチレンオキシド付加物は、３−メチル−１−ノニン−３−オール、７，１０−ジメチル−８−ヘキサデシン−７，１０−ジオール、２，４，７，９−テトラメチル−５−デシン−４，７−ジオールおよび４，７−ジメチル−５−デシン−４，７−ジオールのエチレンオキシド付加物を含む。好適には、エチレン−オキシド付加物は３〜２０単位に及ぶ。さらに、トリアルキルアミン触媒を用いてこの種類の物質を製造する方法が開示されている。
【００１５】
米国特許４，１１７，２４９号明細書（特許文献４）は、構造式
【００１６】
【化２】
2004339226.tif 000003
【００１７】
（ここでＲは水素もしくはアニケニル基である）
で示されるアセチレン列グリコールの３〜３０モルエチレンオキシド（ＥＯ）付加物を開示する。このアセチレン列グリコールは、界面活性剤、分散剤、ノニオン性消泡剤および粘度安定剤として有用であると認識されている。
米国特許第５，６５０，５４３号明細書（特許文献５）は、式
【００１８】
【化３】
2004339226.tif 000004
【００１９】
（ここでｘおよびｙは整数であり、その合計が２〜５０である）
、のエトキシ化アセチレン列グリコールを開示する。これらの界面活性剤は、高速使用ができる塗料およびインク組成物を配合する能力を付与するので注目に値する。
日本特許第２６３６９５４号（特許文献６）は、式
【００２０】
【化４】
2004339226.tif 000005
【００２１】
（ここでＲはＣ１〜８のアルキル、そしてｍ＋ｎは１〜１００の整数である）
、のプロピレンオキシド付加物を開示する。これらの化合物はＢＦ3 のようなルイス酸触媒の存在下にアセチレン列グリココールおよびプロピレンオキシドを反応させることにより製造される。アミン触媒はプロピレンオキシドのアセチレン列ジオールの付加に対して不活性であることが述べられている。そのプロピレンオキシド付加物は、防錆オイル、消泡剤、殺虫剤用展着剤および接着剤用の湿潤化剤のためのぬれ向上剤として有用であるといわれている。それらはオイル類のぬれを向上するために有効であり、改良された消泡能力を有する。
【００２２】
日本特許２６２１６６２号（特許文献７）は、式
【００２３】
【化５】
2004339226.tif 000006
【００２４】
（ここでＲ1およびＲ2は−ＣＨ3、−Ｃ2Ｈ5、−Ｃ4Ｈ9；Ｒ3およびＲ4は −（ＯＣＨ3Ｈ4）mＯＨ、もしくは−ＯＨであり、ｍは１〜１０の整数である）
、のアセチレン列ジオールのプロピレンオキシド（ＰＯ）誘導体を含有する感熱記録紙のための染料もしくは現像剤分散体を示す。
特開平４−７１８９４号公報（特許文献８）は、無色の電子供与性染料前駆体の分散体および現像剤の分散体を含有する被覆用溶液を示す。それらの少くとも１つは、少くとも６０℃の融点を有する少くとも１つの種類のワックスを含有し、そして式
【００２５】
【化６】
2004339226.tif 000007
【００２６】
（ここで、Ｒ1およびＲ2はそれぞれメチル、エチル、プロピルもしくはブチルを示し、そしてＲ2およびＲ3はそれぞれ−（ＯＣＨ2Ｈ5）nＯＨもしくは −（ＯＣ3Ｈ6）nＯＨ（ｎは１〜１０）、またはＯＨである）
、のアセチレン列ジオールの少くとも１つのＥＯもしくはＰＯ誘導体が混合および分散される。
【００２７】
日本特許第２５６９３７７号（特許文献９）は、実質的に無色の電子供与性染料前駆体および現像剤の分散体を含有する記録材料を開示する。これらの分散体の少くとも１つが製造されるとき、化合物
【００２８】
【化７】
2004339226.tif 000008
【００２９】
（ここでＲ3およびＲ6はメチル、エチル、プロピルもしくはブチル； そしてＲ4およびＲ5は−（ＯＣＨ2Ｈ4）mＯＨ、 −（ＯＣ3Ｈ6）mＯＨ（ｍは１〜１０の整数、または−ＯＨ）
、が添加される。
特開平９−１５０５７７号公報（特許文献１０）は、感熱層に、ロイコ染料および式
【００３０】
【化８】
2004339226.tif 000009
【００３１】
（ここでＲ1はメチル、エチル、プロピルもしくはブチル；Ｒ2は水素もしくはメチル；およびｎおよびｍは１〜１０である）
、のアセチレン列グリコールのエトキシ化もしくはプロポキシ化物０．１〜１．０wt％を含有する感熱記録媒体を開示する。
特開平４−９１１６８号公報（特許文献１１）は、式
【００３２】
【化９】
2004339226.tif 000010
【００３３】
（ここでＲ1 は炭素数１〜８のアルキル、Ａは炭素数２〜３のアルキレングリコール基、Ｒ1 および分子中のＡは同一でも異っていてもよく、ｘおよびｙはそれぞれ０〜２５の整数である）
、の化合物で表面処理されたシリカを開示する。
特開平６−２７９０８１号公報（特許文献１２）は、セメントモルタル−コンクリート硬化材料の製造方法を開示し、それにはアセチレン列アルコールもしくはジオールアルコキシレート０．５〜１０wt％が、フッ素系界面活性剤および／またはケイ素系界面活性剤とともに添加されている。そのアセチレン列物質は式
【００３４】
【化１０】
2004339226.tif 000011
【００３５】
（ここでＲ1はＨもしくは−Ｃ（Ｒ2）（Ｒ3）（Ｏ（ＡＯ）nＨ）；Ｒ2およびＲ3は炭素数１〜８のアルキル基、Ａは炭素数２〜３のアルキレン基およびｎは０〜３０である）
で表わされうる。
特開平３−６３１８７号公報（特許文献１３）は、オフセット印刷のための濃縮された水性貯蔵溶液（ｆｏｕｎｔａｉｎ  ｓｏｌｕｔｉｏｎ）組成物におけるアセチレン列グリコールエチレンオキシドおよび／またはプロピレンオキシド付加生成物を使用することを開示する。１つの例において、３，５−ジメチル−４−オクチン−３，５−ジオールのエチレンオキシド８〜１２モル／プロピレンオキシド１〜２モル付加物が貯蔵溶液に使用される。他の例はアセチレン列ジオールのエチレンオキシドのみの誘導体の使用を示す。
【００３６】
エチレンオキシド（ＥＯ）およびプロピレンオキシド（ＰＯ）の両方を含むアセチレン列ジオール誘導体が材料の一般的分類として、通常エチレンオキシド誘導体とともに実施された研究の潜在的な延長として、教示されているが、２，４，７，９−テトラメチル−５−デシン−４，７−ジオールもしくは２，５，８，１１−テトラメチル−６−ドデシン−５，８−ジオールにもとづくアセチレン列ジオールＥＯ／ＰＯ誘導体の実際の実施例は何ら製造、評価されていない。この種の材料を製造するのに使用されうるいかなる方法も開示されていない。
フォトレジスト現像剤組成物における界面活性剤の使用は少くとも２０年間知られている。
【００３７】
米国特許第４，３７４，９２０号明細書（特許文献１４）は、ポジ型リソグラフ印刷版およびフォトレジストのための水性アルカリ現像剤組成物における非イオン界面活性剤を使用することを開示する。界面活性剤はテトラメチルデシンジオールもしくはエトキシ化テトラメチルデシンジオールであった。具体的な界面活性剤は、Ａｉｒ  Ｐｒｏｄｕｃｔｓ  ａｎｄ  Ｃｈｅｍｉｃａｌｓ，Ｉｎｃの界面活性剤ＳＵＲＦＹＮＯＬ（登録商標）４４０，４６５および４８５であった。
【００３８】
米国特許第４，８３３，０６７号明細書（特許文献１５）は、主要成分として水酸化テトラメチルアンモニウムおよびコリンのような、金属イオンを含まない有機塩基化合物、およびアセチレン列アルコール５０〜５０００ppm を含有するポジ型フォトレジスト組成物のための水性現像剤溶液を開示する。これらの水性現像剤溶液は表面のぬれを増加させ、泡立ちを減少させると述べられる。
【００３９】
米国特許第５，０６９，９９６号明細書（特許文献１６）は、ＴＭＡＨ、ノボラック樹脂、エトキシ化テトラメチルデシンジオール界面活性剤、消泡剤および水を含有するフォトレジスト現像剤組成物を開示する。
米国特許第５，７５６，２６７号明細書（特許文献１７）は、液晶ディスプレイの製造において有用な現像剤溶液を開示する。これらの溶液は、水、ＴＭＡＨのような四級アンモニウム塩基、四級アンモニウム塩界面活性剤、アルカノールアミンおよび０６７特許に開示されるのと同一であるアセチレン列アルコールにもとづく界面活性剤を含有する。
【００４０】
米国特許第５，９２２，５２２号明細書（特許文献１８）は、エトキシ化界面活性剤およびプロポキシ化界面活性剤の混合物であるスカム防止剤を含有するフォトレジスト用現像剤溶液を開示する。このような化合物の実施例は与えられていないが、エチレンオキシド単位およびプロピレンオキシド単位は同一分子内の鎖に組み入れられうることが述べられている。これらの界面活性剤は、好適にはアニオン性であり、ノリルフェノ−ル、オクチルフェノール、およびトリスチリルフェノールのようなアルコールから形成される分子に疎水性末端を有すると述べられている。
【００４１】
特開平１０−３１９６０６号公報（特許文献１９）は水、アルカリ性物質および式ＨＯ−Ａ−Ｂ−Ａ−Ｈを有するブロック共重合体を含むフォトレジスト現像剤を開示し、ＡおよびＢはポリエチレンオキシド基もしくはポリプロピレンオキシド基であり、分子は両方の基を含む。しかし、これらのブロック共重合体はマイクロエレクトロニック用途における表面欠陥を引起しうるミセルを非常に形成しやすい。
【特許文献１】米国特許第５，０９８，４７８号明細書
【特許文献２】米国特許第５，５６２，７２６号明細書
【特許文献３】米国特許第３，２６８，５９３号明細書
【特許文献４】米国特許第４，１１７，２４９号明細書
【特許文献５】米国特許第５，６５０，５４３号明細書
【特許文献６】日本特許第２６３６９５４号
【特許文献７】日本特許第２６２１６６２号
【特許文献８】特開平４−７１８９４号公報
【特許文献９】日本特許第２５６９３７７号
【特許文献１０】特開平９−１５０５７７号公報
【特許文献１１】特開平４−９１１６８号公報
【特許文献１２】特開平６−２７９０８１号公報
【特許文献１３】特開平３−６３１８７号公報
【特許文献１４】米国特許第４，３７４，９２０号明細書
【特許文献１５】米国特許第４，８３３，０６７号明細書
【特許文献１６】米国特許第５，０６９，９９６号明細書
【特許文献１７】米国特許第５，７５６，２６７号明細書
【特許文献１８】米国特許第５，９２２，５２２号明細書
【特許文献１９】特開平１０−３１９６０６号明細書
【非特許文献１】Ｊｏｕｒｎａｌ  ｏｆ  Ｃｏａｔｉｎｇｓ  Ｔｅｃｈｎｏｌｏｇｙ（１９９２）
【非特許文献２】Ｐｅｓｔｉｃ．Ｓｃｉ．３３，４１１〜４２０（１９９１）
【非特許文献３】Ａｍ．Ｉｎｋ  Ｍａｋｅｒ，７２（２）３２〜３８（１９９４）
【非特許文献４】Ｍｉｃｒｏｌｉｔｈｏｇｒａｐｈｙ，Ｓｃｉｅｎｃｅ  ａｎｄ  Ｔｅｃｈｎｏｌｏｇｙ  ５５１〜５５３（１９９８）
【非特許文献５】Ｉ＆ＥＣ  Ｐｒｏｄｕｃｔ  Ｒｅｓｅａｒｃｈ  ａｎｄ  Ｄｅｖｅｌｏｐｍｅｎｔ  ４，２３７（１９６５）
【発明の開示】
【発明が解決しようとする課題】
【００４２】
半導体製造のこの分野におけるあらゆる進展にもかかわらず、泡生成を最小化して露光されたフォトレジストに使用されるように、現像剤において表面張力を効率的に低下させうる新規な界面活性剤に対する必要性は継続する。
【課題を解決するための手段】
【００４３】
本発明は、次の構造
【００４４】
【化１１】
2004339226.tif 000012
【００４５】
（ここでｒおよびｔは、好ましくは同一であり、１もしくは２、（ｎ＋ｍ）は１〜３０、そして（ｐ＋ｑ）は１〜３０である）
、の水にもとづく組成物に対する界面活性剤として作用するアルコキシ化アセチレン列ジオールを提供する。ＥＯおよびＰＯ単位は、ＥＯおよびＰＯのブロックのアルキレンオキシド鎖に沿って、もしくはランダムに分布されうる。
【００４６】
さらに本発明はあるアルコキシ化アセチレン列ジオールの製造方法に関する。  本発明のもう１つの態様は、上述のアルコキシ化アセチレン列ジオールの有効量を配合することにより低下した平衡および動的表面張力を有し、有機もしくは無機化合物を含有する水にもとづく組成物、特に水性有機塗料、インク、農業用およびエレクトロニクス洗浄用組成物を提供する。
【００４７】
「水にもとづく」（“ｗａｔｅｒ−ｂａｓｅｄ”）、「水性」（“ａｑｕｅｏｕｓ”）もしくは「水性媒体」（“ａｑｕｅｏｕｓ  ｍｅｄｉｕｍ”）は、本発明の目的に関して、少くとも９０wt％、好ましくは９５wt％の水を含む溶媒もしくは液体分散媒体を意味する。明らかに、そして最も好適には、すべてが水の媒体も含まれる。さらに本発明の目的のために、「フォトレジスト現像」および「エレクトロニクス洗浄」は交替可能である。
【００４８】
アルコキシ化したアセチレン列ジオールの水性溶液は、２３℃の水中で０．５wt％以下の濃度で３５ dynes／cmより小さい動的表面張力、ならびに最大−気泡圧力法による１気泡／秒、を示すのが望ましい。表面張力を測定する最大−気泡圧力法はＬａｎｇｍｕｉｒ  １９８６，２，４２８〜４３２頁に記載されており、引用により組み込まれる。
【００４９】
さらに、これらのアルコキシ化アセチレン列ジオール化合物を配合することにより水性組成物の平衡および動的表面張力を低下させる方法が提供される。
さらに、表面を水にもとづく組成物で部分的にもしくは全部被覆するために、水にもとづく無機もしくは有機化合物含有組成物の塗料を表面に塗布する方法が提供され、その組成物は、その水にもとづく組成物の動的表面張力を低下させるために、上記構造のアルコキシ化アセチレン列ジオール化合物を有効量含有する。
【００５０】
水にもとづく有機塗料、インク、グラビア印刷法のための貯蔵溶液、農業用およびエレクトロニクス洗浄用組成物における、これらのアルコキシ化アセチレン列ジオールの使用に関連して、著しい利点があり、これらの利点は、下記のものを含む。
・水性組成物を配合する能力であり、その組成物は種々の基質に付着させ得、汚染された低エネルギー表面を含む基質表面に優れたぬれを与える；
・オレンジピールおよび流動／水平化のような欠陥のような、被覆もしくは印刷の欠陥を減少させる能力；
・低い揮発性有機含量を有する水性塗料、貯蔵溶液およびインク配合する能力であり、これらのアルコキシ化アセチレン列ジオール界面活性剤を環境上好ましくする；
・高速塗布できる塗料、貯蔵液およびインク組成物を配合する能力；
・水にもとづく組成物の気泡形成特性を制御する能力；
・良好なぬれと非常に低い気泡を有する、半導体製造用の低表面張力の、水性エレクトロニクス洗浄および処理用溶液（フォトレジスト現像溶液を含む）を配合する能力；ならびに
・アセチレン列ジオールエトキシレートを製造するのに用いられるのと同様の化学的方法を用いるクラスのいくつかのメンバーを製造する能力。
【００５１】
優れた界面活性剤特性および気泡を制御する能力のために、これらの物質は、動的および平衡表面張力の低下、ならびに低気泡が重要である多くの用途で使用されそうである。このような使用は、繊維の染色、繊維の酸性化およびキヤ（ｋｉｅｒ）煮沸のような、種々の湿式処理繊維操作を含み、そこでは低気泡の特性は特に有利である；さらに、それらは石けん、水にもとづく香水、シャンプー、および種々の洗済における適用性を有し得、そこでは同時に実質的に気泡を発生しないのに表面張力を低下させる著しい能力が非常に望まれる。
【００５２】
水性フォトレジスト現像剤配合物でのこれらの物質の使用は、表面張力を低下させ、加えて気泡の生成を減少させる著しい性能のすべての利点を与える能力のために特に重要である。
【発明を実施するための最良の形態】
【００５３】
本発明は式ＡおよびＢの化合物に関し、
【００５４】
【化１２】
2004339226.tif 000013
【００５５】
ここで（ｎ＋ｍ）および（ｐ＋ｑ）はそれぞれ１〜３０の範囲でありうる。（ｎ＋ｍ）は１．３〜１５が好適であり、最も好ましくは１．３〜１０である。（ｐ＋ｑ）は１〜１０が好ましく、もっと好ましくは１〜３、そして最も好ましくは２である。式Ａにおいて，ｒおよびｔは１もしくは２、特にｒ＝ｔ、すなわち分子のアセチレン列ジオール部分は２，４，７，９−テトラメチル−５−デシン−４，７−ジオールもしくは２，５，８，１１−テトラメチル−６−ドデシン−５，８−ジオールである。
【００５６】
（ＯＣ2Ｈ4）で表わされるアルキレンオキシド部分は（ｎ＋ｍ）の重合エチレンオキシド（ＥＯ）単位であり、そして（ＯＣ3Ｈ6）で示される部分は（ｐ＋ｑ）重合プロピレンオキシド（ＰＯ）単位である。
ＥＯおよびＰＯ単位がそれぞれ分かれている生成物はブロックアルコキシ化誘導体といわれる。ＥＯおよびＰＯ単位がランダムに重合体鎖にそって分布している生成物は「ランダム」アルコキシ化誘導体といわれる。ランダム誘導体は式Ｂで表わされうる。
【００５７】
【化１３】
2004339226.tif 000014
【００５８】
ここでＲは、水素もしくはメチルであり、化合物が少くとも１つのエチレンオキシド単位および少くとも１つのプロピレンオキシド単位を含むことを条件に、（ｎ＋ｍ）は２〜６０であり；そしてｒおよびｔは１もしくは２、特にｒ＝ｔである。
構造Ａのブロック組成物は、適切な触媒の存在下に２，４，７，９−テトラメチル−５−デシン−４，７−ジオールもしくは２，５，８，１１−テトラメチル−６−ドデシン−５，８−ジオールを、エチレンオキシド、ついでプロピレンオキシドの必要量と反応させることにより製造されうる。適切な触媒は、トリアルキルアミンおよびルイス酸、特にＢＦ3 を含む。あるいは、組成物は、適切な触媒の存在下に、予め生成したアセチレン列ジオールエトキシレートをプロピレンオキシドと反応させることによって製造されうる。この予め生成したアセチレン列ジオールエトキシレートの場合には、もし添加されるエチレンオキシドの量が３級アルコール官能基の本質的にすべてにわたるのに十分であれば、プロピレンオキシドとの反応に作用するためにＫＯＨもしくは他のアルカリ触媒を用いることが可能である。
【００５９】
アセチレン列ジオールアルコキシレートを製造する好適な方法はＢＦ3 もしくはトリアルキルアミン触媒を使用する。ＢＦ3 の使用は、比較的大量のプロピレンオキシドを含有する誘導体の急速な製造をもたらす。しかし、トリアルキルアミン、特にトリメチルアミンで製造される組成物は、いくつかの理由で好適である。それらは、重要な副生物化学なしにアセチレン列ジオールエトキシレートの製造に用いられるの非常に類似した方法を用いて製造されうる。特に、トリアルキルアミン触媒は、非常に効率的な、ワンポット法を用いて高選択率で２モルのプロピレンオキシドを付加された誘導体の製造をもたらす。
【００６０】
アセチレン列ジオールＥＯ／ＰＯ付加物の製造法に関して、３級アセチレン列ジオール出発原料は、米国特許第２，２５０，４５０号；２，１０６，１８０号および２，１６３，７２０号明細書に記述されるような種々の公知の方法で製造され得、それらは引用により組入れられる。そのアセチレン列ジオール出発原料は８〜２６の炭素を含有しうる。アセチレン列ジオール出発原料は１４〜１６の炭素を含有するのが好適であり、もっとも好適には２，４，７，９−テトラメチル−５−デシン−４，７−ジオールもしくは、２，５，８，１１−テトラメチル−６−ドデシン−５，８−ジオールである。
【００６１】
種々の塩基性触媒がアルキレンオキシドとアセチレン列３級グリコール間の反応を促進するのに用いられ得、そこでヒドロキシル基は本発明によりアセチレン列結合にα位で炭素原子に付加される。３級脂肪族アミン、すなわちトリメチルアミン、トリエチルアミン、トリプロピルアミン、ジメチルエチルアミン、ジエチルメチルアミン等のようなトリアルキルアミンは、反応に対する特に有利な触媒である。このような３級脂肪族アミンは、アセチレン列グリコールの開裂を引起さないで、急速に、適度な低温および圧力で付加反応を触媒する。トリメチルアミンは、その高触媒活性および反応での長寿命のために好適である。
【００６２】
この分野で知られるように、水酸化ナトリウムのような強塩基触媒の、特に約１５０℃の高温での使用は、アセチレン列３級グリコールの開裂を引起こし、この理由のために、もし十分なエチレンオキシドが３級アセチレン列アルコール官能基の実質的な分解を防止するために当然に添加されないならば、避けられるべきである。いったんアセチレン列グリコールの３級ヒドロキシ基がエチレンオキシドを反応すると、得られる付加物はエーテルの著しい安定を示す。付加物が安定なので、高温で水酸化ナトリウムのような濃い塩基とともに加熱されうるが、初期のアセチレン列グリコールの同等な処理が広範囲の劣化により達成される。したがって、アルカリ金属水酸化物のような強塩基触媒は、いったん初期付加物が形成され、分解に対して保護されると、ポリアルキレンオキシド鎖長を増加させるのに使用されうる。アルカリ金属水酸化物は、さらに、十分に低い量の残りの３級アセチレン列アルコール官能基とともに、初期のＥＯもしくはＰＯ付加物へのプロピレンオキシドの付加を促進するために使用されうる。
【００６３】
トリアルキルアミン触媒による付加反応は、大気圧（１５psig；１bar） もしくは低〜中位の超大気圧（３０〜３００psig；２〜２０bar） で実施されうる。適度に低い超大気圧の使用は、未反応エチレンオキシドおよびプロピレンオキシドを循環する必要性を除去し、大気圧で実施される付加よりも速い速度で進行するのが通常であるので、好適である。速度に対する圧力の影響は、プロピレンオキシドとの反応において特に重要であり、したがって、反応は３０psig（２bar） を超える圧力で行われるのが好ましい。反応は６０psig（４bar） よりも大きい圧力で行われるのが特に好ましい。圧力下で反応を実施するもう１つの利益は、そのような反応は通常の効効の撹拌で達成されうるが、大気圧で行なわれる反応は分散型撹拌器が用いられるときに最も良く作用することが多いことである。反応は比較的低い圧力で実施されうるが、反応速度、そしてしたがって反応器の生産性は、損害を受ける。約３００psig（２０bar） をはるかに超える圧力で反応を実施することは、周辺的な利益をうけるにすぎず、製造に必要な設備のコストを増大させる、１００psig（６．７bar） で実施するのが好適である。
【００６４】
反応がトリアルキルアミンで触媒される反応なわれる温度は、個々の系および触媒濃度に依存する。通常、比較的高い触媒濃度で、反応は比較的低い温度および圧力で実施されうる。反応温度は適切な速度で反応させるに十分に高くなければならないが、試薬および生成物の分解を妨げるに十分に低くなければならない。４０〜１５０℃の範囲の温度が適切であり、好適には５０〜１２０℃、特に好適には７０〜９０°である。
【００６５】
プロピレンオキシドがアセチレン列ジオールＥＯ付加物に添加される、トリアルキルアミンで触媒される方法において、反応は各鎖とのＰＯ末端キャップで停止し、すなわち得られる生成物は２つのＰＯ末端を含有するアセチレン列ジオールＥＯ／ＰＯ付加物であり、式Ａにおいてｐおよびｑはそれぞれ１である。ＥＯおよびＰＯの混合物がアセチレン列ジオールもしくはジオールＥＯ付加物に添加されるとき、トリアルキルアミンで触媒される方法は、ランダムＥＯおよびＰＯ単位を有する付加物を与え、後者の場合には最初のＥＯブロックを超えて伸びる。
【００６６】
本発明のＥＯ／ＰＯ付加物を製造するためにアセチレン列グリコールは溶融により液化され、触媒は撹拌しながら添加される。エチレンオキシドおよび／またはプロピレンオキシドは撹拌しながら液体として添加され、そして反応は、所望のポリアルキレンオキシド鎖長が、ゲルパーミェーションクロマトグラフィー（ＧＰＣ）、高性能液相クロマトグラフィー（ＨＰＬＣ）、核磁気共鳴（ＮＢＲ）、曇り点（ＡＳＴＭＤ２０２４−６５）もしくはイソプロピルアルコール溶液の水滴定により測定されて、達成されるときに、終了する。反応の間、溶媒は不要であるが、芳香族炭化水素（ベンゼンおよびトルエン）およびエーテル（エチルエーテル）のような不活性溶媒は、取扱いを容易にするために用いられうる。ある場合には、低モルエトキシ化アセチレン列ジオールを使用するのが好都合である。なぜなら、これらの生成物は液体で、したがって取り扱い易いからである。
【００６７】
ルイス酸により触媒される反応において、反応条件は、触媒の独自性および濃度により決定される。ルイス酸の例は、ＢＣｌ3，ＡｌＣｌ3，ＴｉＣｌ4，ＢＦ3，ＳｎＣｌ4，ＺｎＣｌ2等を含む。好適なルイス酸触媒はＢＦ3である。ＢＦ3触媒反応において、反応の初期段階の間の温度制御は重要である。なぜなら、あまりに高すぎる温度はアセチレン列ジオールの脱水を引起こすからである。温度は好適には８０℃未満、さらに好ましくは６０℃未満、そして最も好ましくは５０℃未満に維持される。反応圧力は大気圧から適度に低い超大気圧、すなわち１５〜３００psig（１０〜２０bar）にわたることができる。ＢＦ3の高活性のために、トリアルキルアミン触媒を用いて実施される反応よりも約１bar 穏やかな圧力で良好な結果が得られる。
【００６８】
アセチレン列グリコールおよび触媒への液体アルキレンオキシドの添加において、反応混合物において過剰のアルキレンオキシドが存在するのを避けるように留意されるべきである。なぜなら、反応は非常に発熱性であり、そして非常に危険であるからである。制御できない反応の危険は、アルキレンオキシドが反応混合物に導入されるとすぐに本質的に反応するような方法および割合でアルキレンオキシドを添加することにより回避されうる。ヘッドスペースでの可燃性混合物の形成は、アルキレンオキシドが比較的低い爆発限界（ＬＥＬ）未満にとどまるように、窒素のような不活性ガスで十分な圧力に反応器ヘッドスペースを圧力印加することにより最もよく回避される。
【００６９】
ルイス酸触媒およびトリアルキルアミン触媒法の両方において、触媒は、合計最終反応物量にもとづいて０．００１〜１０wt％、好ましくは０．０１〜５wt％、そして最も好ましくは０．１〜１wt％で使用されうる。両方の場合において、不活性化はアルコキシ化の間に生じうるので、特に大量のＥＯおよびＰＯが添加されると、反応を完結させるために追加の触媒を添加することが必要となりうる。
【００７０】
ランダムに分布されたＥＯ／ＰＯ付加物を製造する方法において、ＥＯおよびＰＯは、別々の装入物もしくは流れとして同時に反応に添加され得、またはＥＯおよびＰＯ混合物からなる単一装入物もしくは流れとして添加されうる。ブロックＥＯ／ＰＯ付加物の製造において、ＥＯおよびＰＯはつづけて添加される。
アルコキシ化アセチレン列ジオールは、有機化合物を含む水に基づく組成物、特に重合体レジン、マクロ分子、有機塩基、除草剤、殺菌剤、もしくは植物生長調節剤のような有機化合物を含有する水性塗料、インク、貯蔵液溶液、農業用およびエレクトロニクス用処理組成物における平衡および動的表面張力を低下させるのに有用である。アルコキシ化アセチレン列ジオールは、２３℃の水中で０．５％以下の濃度で３５dynes／cm より小さい動的表面張力、ならびに最大気泡圧力法による１気泡／秒、を示すのが望ましい。表面張力を測定する最大気泡圧力法は、Ｌａｎｇｍｕｉｒ２，４２８〜４３２頁（１９８６）に記載されており、引用により組入れられる。
【００７１】
本発明の１つの態様において、上記の式のあるアルコキシ化アセチレン列ジオールは、実質的に気泡を発生させないのに、平衡および動的表面張力を低下させる優れた能力を示す。この挙動は、フォトレジスト現像剤の配合に特に有利である。
アルコキシ化アセチレン列ジオールは、水性組成物における使用に適する。組成物は、鉱石もしくは顔料である無機化合物、または顔料、付加、縮合およびビニルモノマーのような重合性モノマー、オリゴマーレジン、重合体レジン、アラビアゴムおよびカルボキシメチルセルロースのようなマクロ分子、洗剤、苛性洗浄剤、水酸化テトラメチルアンモニウム（ＴＭＡＨ）のような溶解剤、除草剤、殺かび材、殺虫剤もしくは植物生長調節剤を含む。
【００７２】
水にもとづく、有機もしくは無機化合物含有組成物の平衡および動的表面張力を低下させるのに有効な量のアルコキシ化アセチレン列ジオール化合物が添加される。このような有効量は、水性組成物１００mLにつき０．００１〜１０ｇ、好ましくは０．０１〜１ｇ／１００mL、もっとも好ましくは０．０５〜０．５ｇ／１００mLでありうる。水にもとづくフォトレジスト現像剤／エレクトロニクス洗浄用組成物について、有効量は０．００１〜１ｇ／１００mL、好ましくは０．００２〜０．８／１００mL、そして、最も好ましくは０．００５〜０．５ｇ／１００mLである。当然、最も有効な量は特定のアルコキシ化アセチレン列ジオールの特定の適用および溶解度に依存する。
【００７３】
本発明によるアルコキシ化アセチレン列ジオールを含む、次の水にもとづく有機塗料、インク、貯蔵液、農業用組成物において、このような組成物の他の記載された成分は、関連する分野の研究者に周知の材料である。
本発明のアルコキシ化アセチレン列ジオール界面活性剤が添加されうる、典型的な水にもとづく保護もしくは装飾用有機塗料組成物は、次の成分の塗料組成物３０〜８０wt％を水性媒体中に含む：
水にもとづく有機塗料組成物
０〜５０wt％          顔料分散剤／粉砕レジン
０〜８０wt％          着色顔料／体質顔料／さび止め顔料／他の顔料
５〜９９．９wt％      水性／水分散性／水溶性レジン
０〜３０wt％          すべり添加剤／殺菌剤／処理助剤／泡消し剤
０〜５０wt％          集合（ｃｏａｌｅｓｃｉｎｇ）もしくは他の溶媒
０．０１〜１０wt％    界面活性剤／湿潤剤／流動および水平化剤
０．０１〜５wt％      アセチレン列ジオールＥＯ／ＰＯ誘導体
本発明のアルコキシ化アセチレン列ジオール界面活性剤が添加されうる典型的な、水にもとづくインク組成物は、次の成分２０〜６０wt％を水性媒体中に含む：
水にもとづくインク組成物
１〜５０wt％          顔料
０〜５０wt％          顔料分散剤／粉砕レジン
０〜５０wt％          適切なレジン溶液ベクヒル中のクレー基剤
５〜９９．９wt％      水性／水分散性／水溶性レジン
０〜３０wt％          集合溶媒
０．０１〜１０wt％    界面活性剤／湿潤剤
０．０１〜１０wt％    処理助剤／脱泡剤／可溶化剤
０．０１〜５wt％      アセチレン列ジオールＥＯ／ＰＯ誘導体
本発明のアルコキシ化アセチレン列ジオール界面活性剤が添加されうる典型的な、水にもとづく農業用組成物は、次の成分を０．１〜８０wt％水性媒体中に含む。
【００７４】
水にもとづく農業用組成物
０．１〜５０wt％      殺虫剤、除草剤もしくは植物生長調節剤
０．０１〜１０wt％    界面活性剤
０〜５wt％            染料
０〜２０wt％          増粘剤／可溶化剤／共界面活性剤／ゲル阻害剤／泡消し剤
０〜２５wt％          凍結防止剤
０．０１〜５０wt％    アルコキシ化アセチレン列ジオールＥＯ／ＰＯ誘導体
本発明のアルコキシ化したアセチレン列ジオールが添加されうる、平版印刷のための典型的な水にもとづく貯蔵液組成物は、次の成分を３０〜７０wt％水性媒体中に含む。
【００７５】
平版印刷のための貯蔵液
０．０５〜３０wt％    フィルムを形成しうる、水溶性高分子
１〜２５wt％          ２〜１２の炭素原子を有するアルコール、グリコールもしく                          はポリオール（水溶性もしくは水溶性にされうる）
０．０１〜２０wt％    水溶性有機酸、無機酸、もしくはその塩
０．０１〜５wt％      アルコキシ化アセチレン列ジオールＥＯ／ＰＯ誘導体
界面活性剤としてアセチレン列ジオールＥＯ／ＰＯ付加物の使用が特に有利である、他の組成物は、半導体産産で使用されるフォトレジスト用現像剤である。このような現像剤およびその使用は、この分野で周知であり、詳細に説明する必要がない。実際に、本発明の開示の背景部分で指摘されるように、そのように配合におけるエトキシ化アセチレン列ジオール付加物の使用は公知であり、よく文献で裏づけられる。本発明により提供される改良は、予見され得なかったが、あるプロポキシ基をも含む、あるアセチレン列ジオール付加物のこれらの現像剤組成物における使用を含む。
【００７６】
本発明のアルコキシ化アセチレン列ジオール界面活性剤が添加されうる、典型的な水にもとづくフォトレジスト現像剤もしくはエレクトロニクス洗浄剤の組成物は、次の成分を含有する水性媒体を含む：
水にもとづくフォトレジスト現像剤組成物
０．１〜３wt％          テトラメチルアンモニウム水酸化物
０〜４wt％              フェノール化合物
１０〜１０，０００ppm   アルコキシ化アセチレン列ジオールＥＯ／ＰＯ誘導体
簡単にいえば、集積回路の製造法は、シリコンウェハのような適切な基板にフォトレジスト組成物の膜の使用をすることを含み、ついで基板は、フォトレジスト膜に形成された設計パターンで、光活性の放射に露光する。フォトレジストがポジ型もしくはネガ型かに依存して、放射は次に適用される現像剤溶液におけるその溶解度を増大もしくは減少させる。したがって、ポジ型のフォトレジストにおいて、放射からマスキングされた領域は現像後に残り、一方露光された領域は溶解除去される。ネガ型のフォトレジストでは、その反対が生じる。本発明の界面活性剤は、どちらの型のフォトレジストのための現像剤にも使用されうる。現像剤の性格は、形成される回路の品質を決定するのに非常に重要であり、現像の精密な制御は必須である。現像剤によりさらに良好な界面ぬれを得ることは、溶液の表面張力を減少させるために、配合物に界面活性剤を添加するのは一般的であった。しかし、この添加は、回路欠陥に導く泡を現像剤に生じさせうる。この泡立ちの問題も、この分野で認識され、産業において、かなりの注意がその溶液にも向けられた。
【００７７】
本発明の付加物の使用が好適な、現像剤、もしくはエレクトロニクス洗浄、溶液はテトラメチルアンモニウム水酸化物（ＴＭＡＨ）の水性溶液である。これらの現像剤も、この分野で周知である。市販の現像剤は、通常、５０〜１０００ppm （質量で）オーダーの、界面活性剤の低い水準を含む。界面活性剤の水準は、溶液の所望の表面張力を得るのに要求される水準を超えるべきでない。たとえば、約４０〜４５dynes／cm の表面張力は、ノボラックにもとづくフォトレジスト樹脂のために適切であろう。脂肪族基を度々配合する先端的な樹脂は現像剤に、ぬれを高めるために低い表面張力を要求する。この発明の界面活性剤の利点の１つは、適切な表面張力が他の湿潤剤で要求されるよりも低い水準で得られうることである。これは、本質的に、ミクロ回路要素（ｍｉｃｒｏｃｉｒｃｕｉｔｒｙ）の製造における泡立ちの問題を解決するほうへの第１歩である。
【実施例】
【００７８】
実施例１
この実施例は、トリアルキルアミン触媒を用いるときに、アセチレン列ジオールエトキシレートの２モルのプロポキシレートが高選択率で製造されうることを示す。この実施例において、２,４,７,９−テトラメチル−４−デシン−４，７−ジオールの１０モルエトキシレートであるＳｕｒｆｙｎｏｌ（登録商標）４６５の７モルのプロポキシレートの製造が試みられた。
【００７９】
１０００ｍLオートクレーブがＳｕｒｆｙｎｏｌ（登録商標）４６５界面活性剤（３００ｇ、０．４５モル）およびジメチルエチルアミン（５３．７ｇ、０．７３モル）を装入された。反応器は、密封され、３回の窒素圧力−排気サイクルで空気をパージし、ついで窒素で１００psig（６．７bar）まで加圧し、１２０℃に加熱した。プロピレンオキシド（１８３ｇ、３．１５モル）が、シリンジポンプにより７０分間以上にわたり添加された。添加が終了時すると、反応混合物は１２０℃でさらに１２時間、加熱された。反応器の内容物は、冷却され、そして排出された。生成物は、揮発分（未反応ＰＯおよび触媒）を除去するために真空下に加熱された；６８ｇの物質が除去された。
【００８０】
マトリックスアシストレーザー脱着／イオン化質量分析法（ＭＡＬＤ／Ｉ）は、生成物中のほとんどすべての個々のオリゴマ−が３以上のＰＯ単位を含有する極少量の生成物をもつ1もしくは２のプロピレンオキシド残渣を有することを示した。実質的な量のプロピレンオキシドの結末は、ジメチルアミノ末端ポリプロピレンオキシドの形成であるようにみえる。
【００８１】
これらの結果は、プロピレンオキシドとの１級ヒドロキシの比較的容易な反応と一致するが、プロピレンオキシドの非常に不活発な反応が鎖を終結させるにすぎない。ＥＯ末端鎖がプロピレンオキシドと反応した後、鎖の成長は本質的に停止するようにみえる。各出発アセチレン列ジオールにはおおよそ２つのＥＯ鎖があるので、２モルのプロポキシレートへの高い選択率が生じる。この環境で、ジメチルアミノ末端ポリプロピレンオキシドを形成する、触媒の分解は顕著な反応である。
【００８２】
トリアルキルアミン触媒は、プロピレンオキシドの反応を促進する効力を有するであろうことは日本特許第２６３６９５４号の教示に基づいては予測されないであろう。さらに、アセチレン列ジオールの２モルプロポキシレートへの高い選択率が得られうることも予測されないであろう。
実施例２〜５
実施例３は、トリメチルアミン触媒および予め形成されたエトキシレートを用いてプロピレンオキシド２モルでおおわれた２,４,７,９−テトラメチル−５−デシン−４，７−ジオールの３．５モルエトキシレートの製造を示す。２,４,７,９−テトラメチル−５−デシン−４，７−ジオールの３．５モルエトキシレートは、Ａｉｒ  Ｐｒｏｄｕｃｔｓ  ａｎｄ  Ｃｈｅｍｉｃａｌｓ，Ｉｎｃ．から商業的に入手し得、Ｓｕｒｆｙｎｏｌ（登録商標）４４０界面活性剤として上市されている。
【００８３】
１０００ｍLオートクレーブが窒素の下で加熱して予め乾燥されたＳｕｒｆｙｎｏｌ（登録商標）４４０界面活性剤（４００ｇ、１．０５モル）を装入された。反応器は、密封され、圧力をチェックされ、３回の窒素圧力−排気サイクルで空気がパージされ、そしてトリメチルアミン（２．７ｇ、最終反応物の０．５％）がガス気密シリンジにより添加された。反応器は、窒素で１００psig（６．７bar）まで加圧され、１００℃に加熱され、そこにプロピレンオキシド（１２２ｇ、１４７ｍＬ,２．１０モル）が、シリンジポンプにより１．０ｍＬ／分の速度で添加された。添加が終了すると、反応器の内容物は１００℃で１４．５時間、攪拌された。反応器は冷却され、そしてその内容物は丸底フラスコに排出され、真空下（０．２５ｔｏｒｒ）に外気温（約２３℃）で１６時間、加熱されトリメチルアミン触媒が除去された。生成物は、核磁気共鳴（ＮＭＲ）スペクトロメトリーで特徴付けられた。データは表１に要約され、トリメチルアミン触媒を用いて製造されたアセチレン列ジオール組成物を示す。
【００８４】
２,４,７,９−テトラメチル−５−デシン−４，７−ジオール（実施例２，４および５）の他のエチレンオキシド／プロピレンオキシド誘導体が同様な方法で製造された。その組成物も表１に要約される。
日本特許第２６３６９５４号は、アミンはプロピレンオキシドの付加に不活性であると述べているので、トリメチルアミンが２,４,７,９−テトラメチル−５−デシン−４，７−ジオールＥＯ／ＰＯ誘導体の製造のための有効な触媒であることは予測されないであろう。
【００８５】
【表１】
2004339226.tif 000015
【００８６】
実施例６〜２１
これらの実施例は、ＢＦ3触媒を用いる、２,４,７,９−テトラメチル−５−デシン−４，７−ジオール（Ｓ１０４という）および２,５,８,１１−テトラメチル−６−デシン−５，８−ジオール（Ｓ１２４という）の製造を示す。我々が知る限り、ＢＦ3のようなルイス酸を用いるアセチレン列ジオールのエチレンオキシド／プロピレンオキシド誘導体の製造方法は従来開示されていない。その方法は、２,４,７,９−テトラメチル−５−デシン−４，７−ジオール（Ｓ１０４）の５モルエチレンオキシドおよび２モルプロピレンオキシド付加物の製造を示し、そこではＥＯおよびＰＯ単位はアルキレンオキシド鎖に沿ってランダムに位置される。
【００８７】
１０００ｍLオートクレーブが窒素の下で加熱して予め乾燥された２,４,７,９−テトラメチル−５−デシン−４，７−ジオール（３１３ｇ、１．１モル、ＡｉｒＰｒｏｄｕｃｔｓ  ａｎｄ  Ｃｈｅｍｉｃａｌｓ，Ｉｎｃ．からのＳｕｒｆｙｎｏｌ Ｓ１０４  界面活性剤）の１．３モルエチレンオキシド付加物を装入された。反応器は、密封され、圧力をチェックされ、３回の窒素圧力−排気サイクルで空気がパージされた。反応器は、窒素で１００psig（６．７bar）まで加圧され、内容物は、４０℃に加熱された。ＢＦ3ジエチルエーテル塩（１．３ｇ）が添加され、エチレンオキシドおよびプロピレンオキシドが、シリンジポンプにより、それぞれ９１．０５ｍＬ／時間および６８．９５ｍＬ／時間の速度で同時に添加された。エチレンオキシド（１８０ｇ、２０４ｍＬ,４．０８モル）およびプロピレンオキシド（１２８ｇ、１５５ｍＬ,２．２モル）の合計量は、ジオール：ＥＯ:ＰＯが１：５：２であった。添加が終了すると、０．７ｇの追加のＢＦ3ジエチルエーテル塩が添加され、そこでは４５．５℃までの発熱が観察された。この時点で、ガスクロマトグラフ分析は反応が完結していることを示した。生成物（実施例６）はＮＭＲおよびＭＡＬＤ／Ｉで分析され、所望の構造と一致する構造を有することが見出された。
【００８８】
１６の類似の物質（実施例７〜２２）が、ジオール構造、エチレンオキシドおよびプロピレンオキシドの量、ならびにアルキレンオキシド鎖の構造要素を変動させて製造された。表２は、ＢＦ3触媒を用いて製造されたアセチレン列ジオール組成物を示す。表２において、Ｒは「ランダム」を意味し、一方Ｂは「ブロック」を意味する。
【００８９】
実施例２２の組成物は、日本特許第３０６３１８７号に開示されており（しかし、日本特許‘１８７はその製造法も付加物がブロックもしくはランダム重合体かどうかも教示していない）、リソグラフ印刷のための貯蔵液として有効であることが示されている。そのＳ８２は３,６−ジメチル−４−ヘキシン−３，６−ジオールに相当する。
【００９０】
【表２】
2004339226.tif 000016
【００９１】
次の実施例において，動的表面張力データは０．１気泡／秒（ｂ／ｓ）〜２０ｂ／ｓの気泡速度で最大気泡圧力法を用いて、種々の化合物の水性溶液について得られた。表面張力測定の最大気泡圧力法は、Ｌａｎｇｍｕｉｒ，２，４２８〜４３２頁（１９８６）に記載されている。これらのデータは、平衡（０．１ｂ／ｓ）近くから非常に高い表面創出速度までの条件で界面活性剤の性能についての情報を提供する。実際の条件で，高気泡速度はリソグラフ印刷における高印刷速度、塗料の塗布における高いスプレーもしくはローラー速度、ならびに農業生産物に対する急速使用速度に相当する。
比較例２５
動的表面張力データは最大気泡圧力法を用いて、実施例２２（Ｓ８２／１０ＥＯ／２ＰＯ／Ｂ）組成物の水性溶液について得られた。この物質は，日本特許第３０６３１８７号に開示されており、水性貯蔵溶液組成物における成分として教示されている。表面張力は０．１気泡／秒（ｂ／ｓ）〜２０ｂ／ｓの気泡速度で測定された。そのデータは表３に示される。
【００９２】
【表３】
2004339226.tif 000017
【００９３】
このデータは、この生成物が水の表面張力を低下させるのにかなり有効であることを示すが、比較的高濃度は相応の性能を得ることが望まれる。
実施例２６
２，４，７，９−テトラメチルー５−デシンー４，７−ジオールの１０モルＥＯ／２モルＰＯブロック誘導体（実施例５）の蒸留水溶液が調製され、そして動的表面張力特性が、上述の方法を用いて測定された。そのデータは表4に示される。
【００９４】
【表４】
2004339226.tif 000018
【００９５】
これらのデータは、本発明組成物が、従来技術の組成物に比較して表面張力を低下させる能力において著しく優れていることを示す。実施例５の界面活性剤のデータを、Ｓ８２誘導体（実施例２２）の５．０ｗｔ％溶液のそれと比較すると、本発明の化合物は２０％の使用レベルで全ての表面創出速度で優れた性能を与えることがわかる。動的表面張力の低下は、水性貯蔵溶液が用いられる動的使用においてそのように重要であるので、従来技術の教示にもとづいて、疎水基（アセチレン列ジオール部分）の変更がそのような有利な効果を有することは予測されないであろう。
比較例２７〜３１
２，４，７，９−テトラメチルー５−デシンー４，７―ジオールの１．３，３．５，５．１および１０モルエトキシレートの蒸留水溶液が調製された。１．３，３．５および１０モルエトキシレートは、それぞれ、Ｓｕｒｆｙｎｏｌ（登録商標）４２０,４４０および４６５界面活性剤として、Ａｉｒ  Ｐｒｏｄｕｃｔｓ  ａｎｄ  Ｃｈｅｍｉｃａｌｓ，Ｉｎｃ．より上市されている。それらの動的表面張力は上述の方法を用いて測定され、これらのデータは表５に示される量を決定するのに用いられた。
【００９６】
ρＣ20値は、測定が０．１ｂ／ｓで実施されるとき、水性溶液の表面張力を５２．１dyne／cm，すなわち純水のそれより２０dyne／cm  低い、に低下させるのに必要な界面活性剤モル濃度の負の対数として定義される。この値は界面活性剤の能力の尺度である。一般に、ρＣ20値１.０の増加は、１０倍低い界面活性剤が所定の効果を観察するのに要求されることを示す。
【００９７】
臨界凝集濃度（溶解度限界もしくは臨界ミセル濃度）は、多くのテキストに説明されているように限界表面張力を有する濃度曲線における表面張力の直線部分の交点により決定される。０.１および２０気泡／秒（ｂ／ｓ）での限界表面張力は、水中の最も低い表面張力を示し、使用される界面活性剤の量にもかかわらず、所定の界面活性剤についての所定の表面創出速度で達成されうる。これらの値は、平衡に近い条件（０.１b／s）から非常に動的な条件（２０b／s）まで表面欠陥を低下させる表面活性剤の相対的能力についての情報を与える。比較的低い表面張力は比較的低いエネルギー表面上で配合物の付着にもとづく欠陥を除去する。
【００９８】
従来技術の０.１wt％溶液の泡立ち特性が、ＡＳＴＭ  Ｄ１１７３−５３にもとづく方法を用いて試験された。この試験において、界面活性剤の0.1wt％溶液は高架の気泡ピペットから同一溶液を含む気泡受け器に添加される。気泡高さは添加の終了で測定され（「初期気泡高さ」）、そして消散される気泡に必要とされる時間が記録される（「気泡０までの時間」）。この試験は種々の界面活性剤溶液の泡立ち特性の間の比較を提供する。一般に、塗料、インクおよび農業用組成物において、気泡は望ましくない。なぜなら、複雑な取扱いを必要とし、塗料および印刷欠陥をもたらし、農業用材料の不十分な付着をもたらすからである。
【００９９】
【表５】
2004339226.tif 000019
【０１００】
実施例３３〜３６
表面張力および気泡データが、２，４，７，９−テトラメチルー５−デシンー４，７−ジオールにもとづく実施例１〜４の界面活性剤について同様な方法で得られた。データは表６に示される。
【０１０１】
【表６】
2004339226.tif 000020
【０１０２】
表６のデータは、トリメチリアミン存在下で２モルのプロピレンオキシドとのプロポキシ化はそのプロポキシ化していない対応物よりも高い能力を有する界面活性をもたらしたことを示す。この効果は、ρＣ20値（約０．２単位増加した）および、１b/sでの０．１ｗt％溶液についての表面張力の結果（約１dyne/cm低下した）の両方に反映される。加えて、界面活性剤の泡立ち特性はプロピレンオキシドの変更の結果として、有意に変化する。この変化は比較的大きい気泡（たとえば１０および３０モルエトキシレートに関して）の方向にも、比較的小さい気泡（５．１モルエトキシレートに関して）にもなりうる。気泡を制御する能力は、塗料、インク、接着剤、貯蔵溶液、農業用配合物、石けんおよび洗剤を含む多くの用途において有利である。
実施例３７〜５２
実施例３７〜５２の物質の蒸留水溶液が調製され、これらの表面張力および気泡性能が上述の実施例のように評価された。結果は表７に示される。
【０１０３】
【表７】
2004339226.tif 000021
【０１０４】
【表８】
2004339226.tif 000022
【０１０５】
これらのデータは、これらの界面活性剤のアセチレン列ジオール構造、ＥＯおよびＰＯ含量、および構造要素の変動は特定の用途に界面活性剤の仕立てをさせることを示す。非常に低い気泡（実施例３９および４０）もしくは比較的高い気泡（実施例４１および４２）を有する界面活性剤が製造されうる。加えて、これらの物質の大部分は、２０ｂ／ｓでの限界表面張力値により示されるように、優れた動的表面張力性能を示す。特性の組み合わせは、塗料、インク、接着剤、貯蔵溶液、農業用配合物、石けんおよび洗剤を含む多くの用途において価値がある。
実施例５３
２，４，７，９−テトラメチルー５−デシンー４，７−ジオールが、トリメチルアミン触媒および実施例２〜５の方法と同様な方法を用いて５．１モルエトキシレートを製造するためにエトキシ化された。小さな試料が回収され、十分なプロピレンオキシドが０．４モルプロキシレートを製造するために添加された。再び試料が回収された。同様に、比較的多くのプロピレンオキシドが、０．９および１．４モルプロピレンオキシド付加物を製造するために添加された。別の実験で、５．１モルエトキシレートの２．０モルプロポキシレートが調製された。
【０１０６】
表面張力および気泡データが、上述のように、２，４，７，９−テトラメチルー５−デシンー４，７−ジオールの５．１モルエトキシレートのプロポキシレートについて得られた。そのデータは表８に示される。
【０１０７】
【表９】
2004339226.tif 000023
【０１０８】
表８のデータは、プロポキシ化は２，４，７，９−テトラメチル−５−デシン−４、７−ジオールの５．１モルエトキシレートの表面張力性能にほとんど影響しないが、気泡制御に有意の決定的な影響を有し、プロポキシ化を高度にすると、大きな制御がみられる。このような効果は、アセチレン列ジオールのアルコキシル化誘導体では従来みられなかった。気泡を制御する能力は、多くの水性配合物の用途で重要である。なぜなら、気泡は欠陥を生じさせるのが通常であるからである。
実施例５４
（ａ）ノボラック型クレゾール／ホルムアルデヒド樹脂およびジアゾナフトキノン（ＤＮＱ）感光剤（ＳＰＲ５１０Ａ，Ｓｈｉｐｌｅｙ）が製造者の指示に従って膜厚約１μｍで４インチシリコンウェハに被覆された。ついで、レジストの異なる領域が、開口の下にウェハを置き、シャッタを操作することにより種々の強度レベルで３６５nm（水銀ｉ−線）を中心とするＵＶ放射にさらされた。得られる露光ウェハは、現像剤の表面張力を４２dynes／cm  に低下させるために十分なＰＯ末端アセチレン列アルコール誘導体（実施例４付加物）を含有する０．２６２Ｍ水酸化テトラメチルアンモニウム（ＴＭＡＨ）のパドル中で現像された（６０秒）。ついで、ウェハの種々の部分は、Ｆｉｌｍｅｔｒｉｃｓ  Ｆ２０  薄膜測定システム（Ｓａｎ  Ｄｉｅｇｏ，ＣＡ）を用いて膜厚を試験され、その結果は露光及び現像前の膜厚と比較された。標準化膜厚は無次元の比であり、露光前の膜厚を現像後の膜厚で割って計算された。その結果は表９、実施例５４（ａ）に示される。
【０１０９】
（ｂ）同様に、フォトレジストは、透過レベルを変動するくさび形に分かれた石英プレート上の環状領域からなる可変透過フィルター（Ｗｉｌｍｉｎｇｔｏｎ，ＭＡのＯｐｔｏ-Ｌｉｎｅ Ａｓｓｏｃｉａｔｅｓ  から得られる）により露光された。その結果は表９、実施例５４（ｂ）に示される。これらのデータは、中程度に露光されたレジストに対する高度に露光されたレジストの溶解についての現像剤の著しい選択性を示す。
【０１１０】
（ｃ）もう１つの商業的に入手しうるフォトレジスト（ＯＣＧ ８２５  ２０  ｃＳ, Ｏｌｉｎ  Ｃｏｒｐｏｒａｔｉｏｎ）が、膜厚約１μmで４インチのシリコンウェハを被覆するのに使用された。このレジストは現像剤溶液にもっと溶解するように意図されており、０．１３１MのＴＭＡＨとともに使用された。表９の実施例５４（ｃ）は実施例４の付加物の０．００６２５wt％（６２．５ppm）を含む０．１３１MのＴＭＡＨに、露光されたレジストを溶解するためのデータを示す。再び、６０秒の現像時間が用いられた。そのデータは、この非常に鋭敏なフォトレジスト配合でさえも、著しい選択性を示す。
【０１１１】
【表１０】
2004339226.tif 000024
【０１１２】
実施例５５
０．２６２MのＴＭＡＨ溶液における表面張力の減少において、実施例４の付加物の有効性について従来技術のエトキシ化付加物と比較された。表１０のデータからわかるように、有意に比較的多量の従来技術エトキシ化付加物が、エトキシ化およびプロポキシ化されており、１分子に５．１モルＥＯおよび２．０モルＰＯを含有する実施例４の付加物に匹敵する表面張力を得るのに要求された。従来技術の付加物は、比較例２９，３０および３１について表５に示されたものであり、それぞれ１分子にＥＯ３．５、５．１および１０モルを含有していた。
【０１１３】
【表１１】
2004339226.tif 000025
【０１１４】
実施例５６
気泡試験は、界面活性剤として実施例４のＥＯ/ＰＯ付加物および実施例３１のＥＯ付加物、ならびに界面活性剤を含有する６つの市販現像剤溶液を配合されたＴＭＡＨ現像剤溶液においてなされた。データは気泡発生装置を用いて集められ、それにより窒素ガスはフリットを通過し、５０ｍＬ/分で１００ｍＬの溶液を泡立たせた。受領したまま使用された市販現像液を除いて、すべての溶液は、表面張力を４１〜４３dyne/cmに低下させるのに十分な界面活性剤とともに水中に２．４wt%ＴＭＡＨを含んでいた。結果は表１１に示される。
【０１１５】
【表１２】
2004339226.tif 000026
【０１１６】
上述のデータは、実施例４のＥＯ/ＰＯ付加物界面活性剤を含有するＴＭＡＨは現像剤溶液が、他の種類の界面活性剤を含有する市販現像剤溶液よりもかなり少ない気泡をつくりだしたことを示す。実施例３１のＥＯ付加物を含有する現像剤溶液についての気泡容積は実施例４のＥＯ/ＰＯ付加物を含有する現像剤のそれに近いが、表１０のデータは比較的にかなり少ないＥＯ/ＰＯ付加物界面活性剤が表面張力において匹敵する低下を達成するのに必要とすることを示す。
実施例５７
さらなる実験が、実施例４，２９、および３０の界面活性剤を含有するフォトレジスト現像剤の泡立ち傾向を試験するために行われた。これらの測定はＲｏｓｓ−Ｍｉｌｅｓ 法を用いてなされ、０．２６２NのＴＭＡＨ溶液中で試験された。結果は表１２に示される。
【０１１７】
【表１３】
2004339226.tif 000027
【０１１８】
表１２の上述のデータは、低い気泡がエトキシ化−プロポキシ化付加物で達成されることを示す。エトキシ化もされているアセチレン列アルコールの部分プロポキシ化はＴＭＡＨ現像剤溶液において表面張力および泡立ち特性の両方を減少させるこれらの付加物の能力を増大させるのに、フォトレジスト現像剤用途のための良好なコントラストは維持するということは非常に驚くべきことである。所望の表面張力を低下させるのに要するアセチレン列アルコール誘導体の含量を低下させるのに、これらの目的は達成される。
【０１１９】
要するに、平衡および動的条件の両方の下で表面張力を低下させる界面活性剤の能力は、水性の塗料、インク、接着剤、貯蔵溶液、農業用配合物およびフォトレジスト現像剤の実施に、きわめて重要である。低い動的表面張力は動的条件下での使用で、向上したぬれおよび拡がりをもたらし、そしてもっと効率的な組成物使用およびもっと少ない欠陥をもたらす。気泡制御も多くの用途において重要な属性であるが、特に、フォトレジスト現像剤、もしくはエレクトロニクス洗浄用組成物においてそうである。
【０１２０】
本発明に開示される界面活性剤族は優れた動的表面張力低下を与えるのに、気泡を制御する能力を提供する。したがって、それらは、塗料、インク、接着剤、貯蔵溶液、農業用組成物、石けんおよび洗剤のような用途に利用される。フォトレジスト現像剤／エレクトロニクス洗浄組成物における使用は特に有利である。  本発明は、水性の塗料、インク、貯蔵溶液、農業用およびフォトレジスト現像剤／エレクトロニクス洗浄剤用の組成物において、平衡および動的表面張力を低下させるのに好適な組成物を提供する。